(57)【要約】一般式（Ｉ）（ここで、Ｒ１、Ｒ２、Ｍ、Ｙ及びｘは、本明細書に記載の意味を有する）の染料、その製法、及び、ヒドロキシ及び／又はカルボキサミド基を含む材料好ましくは繊維材料を染色又は捺染するためのその使用。【化１】2005523984.tif 000025
2005523984.tif 000002
【特許請求の範囲】
【請求項１】
一般式（１）：
【化１】
2005523984.tif 000014
［ここで
Ｍは水素、アルカリ金属、アンモニウム、又は等価のアルカリ土類金属イオンであり、
ｘは０又は１であり、
Ｙは−ＣＨ＝ＣＨ２又は−ＣＨ２ＣＨ２Ｚ１であって、
ここで
Ｚ１はヒドロキシル又はアルカリ除去可能な基であり、そして
Ｒ１は水素又はＣ１〜Ｃ４−アルキルであり；
Ｒ２は一般式（２）、（３）又は（４）
【化２】
2005523984.tif 000015
（ここで
Ｔ１は水素、メチル、フッ素、塩素又は臭素であり、
Ｔ２は水素、フッ素又は塩素であるが、ただし、Ｔ２とＴ１が共に水素であることはなく；
Ｔ３は水素、メチル、フッ素、塩素又は臭素であり、
Ｙ’は−ＣＨ＝ＣＨ２又は−ＣＨ２ＣＨ２Ｚ１であって、
ここで
Ｚ１はヒドロキシル又はアルカリ除去可能な基であり、そして
Ｌはクロロ、ブロモ、ヒドロキシル、Ｃ１〜Ｃ４−アルキル(特にメチル、エチル)、スルホ、及びシアノからなる群より選択される２つまでの置換基によって置換されていてもよいフェニレン又はナフチレンであり、さもなければ１個又は２個のヘテロ基、例えばオキソ、チオ、アミノ、Ｃ１〜Ｃ４−アルキルアミノで分断されていてもよいＣ２〜Ｃ６アルキレン］
で表わされる染料。
【請求項２】
Ｒ２が一般式（２）
【化３】
2005523984.tif 000016
（ここでＴ１、Ｔ２及びＴ３はそれぞれ請求項１において定義された通りである）の基である、請求項１に記載の染料。
【請求項３】
ｘが１であり、そして前記ＳＯ２Ｙ基がアゾ基に対してメタ位にある、請求項１又は２に記載の染料。
【請求項４】
Ｒ２がジフルオロピリミジルである、請求項１〜３のいずれか一項に記載の染料。
【請求項５】
一般式（８）
【化４】
2005523984.tif 000017
（ここでＭ、Ｚ、Ｙ及びｘはそれぞれ請求項１において定義された通りである）の芳香族アミンを従来の方法でジアゾ化し、そして一般式（９）
【化５】
2005523984.tif 000018
（ここでＴ１、Ｔ２、Ｔ３及びＭはそれぞれ請求項１において定義された通りである）のカップリング成分にカップリングさせ、次いで硫酸銅五水和物を用いて銅錯体化する、請求項１に記載の化合物を調製するための方法。
【請求項６】
一般式（８）
【化６】
2005523984.tif 000019
（ここでＭ、Ｚ、Ｙ及びｘはそれぞれ請求項１において定義された通りである）の芳香族アミンを従来の方法によりジアゾ化し、そして一般式（１０）
【化７】
2005523984.tif 000020
（Ｒ１及びＭはそれぞれ請求項１において定義された通りである）のカップリング成分にカップリングさせ、次いで硫酸銅五水和物を用いて銅錯体化し、一般式（１１）、（１２）又は（１３）
【化８】
2005523984.tif 000021
（ここでＴ１、Ｔ２、Ｔ３、Ｌ及びＹ’はそれぞれ請求項１において定義された通りであり、Ｘはフッ素、塩素又は臭素である）の繊維反応性基と縮合させることによって、請求項１に記載の化合物を調製するための方法。
【請求項７】
一般式（８）
【化９】
2005523984.tif 000022
（ここでＭ、Ｚ、Ｙ及びｘはそれぞれ請求項１において定義された通りである）の芳香族アミンを従来の方法によりジアゾ化し、次いで一般式（１０）
【化１０】
2005523984.tif 000023
（ここでＲ１及びＭはそれぞれ請求項１において定義された通りである）のカップリング成分にカップリングさせ、そして、一般式（１１）、（１２）又は（１３）
【化１１】
2005523984.tif 000024
（ここでＴ１、Ｔ２、Ｔ３、Ｌ及びＹ’はそれぞれ請求項１において定義された通りであり、Ｘはフッ素、塩素又は臭素である）の繊維反応性基と縮合させ、次いで硫酸銅五水和物を用いて銅錯体化することによって、請求項１に記載の化合物を調製するための方法。
【請求項８】
ヒドロキシル−及び／又はカルボキサミド−含有材料、好ましくは繊維材料を染色又は捺染するための、請求項１〜５のいずれか一項に記載の前記染料の使用。
【請求項９】
溶解させた形体で１種又は複数の染料をヒドロキシル−及び／又はカルボキサミド−含有材料、好ましくは繊維材料に塗布する工程、及び、加熱によるか、アルカリ剤によるか、又はその両方の手段によって、染料を前記材料の上に固着させることよって、染色又は捺染する方法であって、請求項１〜５のいずれか一項に記載の染料の使用を含む、方法。
【請求項１０】
請求項１〜５のいずれか一項に記載の染料を含む染料調製物。
【発明の詳細な説明】
【技術分野】
【０００１】
本発明は、繊維反応性アゾ染料の技術分野に関する。
【背景技術】
【０００２】
１種又は複数の繊維反応性基を含む繊維反応性モノアゾ化合物の銅錯体は公知であって、例えば特許文献１、特許文献２、特許文献３、特許文献４、特許文献５、特許文献６、特許文献７、特許文献８、特許文献９、特許文献10、又は特許文献11などに記載がある。しかしながら、それらには実用上のある種の難点があり、例えば、染色作業においてパラメーターを変化させるとカラーイールドが過度に影響を受けたり、綿の上へのカラービルドアップ性が不十分又は不均等になったりする（良好なカラービルドアップ性は、染浴の染料濃度をより高くして使用すると、染色がより強くなるような染料の性質によってもたらされる）。さらに、それらの染料は固着収率が不十分、すなわち、染色する材料に恒久的に固着する染料の割合が、特に低温において、低すぎるとともに、その洗濯堅牢性及び耐光堅牢性も不十分である。
特許文献１    ＥＰ−Ａ−５２６７９２号明細書
特許文献２    ＤＥ−Ａ−４３３２２５５号明細書
特許文献３    ＤＥ−Ａ−２０４９６６４号明細書
特許文献４    ＥＰ００４０８０６号明細書
特許文献５    ＥＰ−Ａ−０６９３７６号明細書
特許文献６    ＤＥ−Ａ−３９４１６２０号明細書
特許文献７    ＤＥ−Ａ−４０３９８６６号明細書
特許文献８    ＥＰ−Ａ−２８１８９８号明細書
特許文献９    ＥＰ−Ａ−０３４５５７７号明細書
特許文献10    ＥＰ−Ａ−３９５９５１号明細書
特許文献11    ＥＰ４９７１７４号明細書
【発明の開示】
【発明が解決しようとする課題】
【０００３】
しかしながら、エコロジー及びエコノミーの観点からは、特に高い固着収率を有する染料を得て、染め物工場排水中の未固着染料の割合を最小限とすることが重要である。その上、染料は、理想的には染色パラメーター、例えば染色プロセスにおける染色温度などを変化させてもそれに関係なく、常に均一で強い染色を与えるべきである。さらに今日では、洗濯堅牢性及び耐光堅牢性に対する要求が一段と厳しくなってきている。
【課題を解決するための手段】
【０００４】
そこで本発明は一般式（１）の染料を提供するが、これらの染料は驚くべきことには、非常に良好なビルドアップ性を有し、明らかに優れた洗濯堅牢性及び耐光堅牢性を備えている。さらに、それらの染料はより高い固着収率を有し、また染色におけるパラメーター依存性が明らかに低い。その結果、それらは、明らかにより低い温度で固着する他の染料との適合性も高い。
【発明を実施するための最良の形態】
【０００５】
したがって本発明は、一般式（１）：
【化１】
2005523984.tif 000003
［ここで
Ｍは水素、アルカリ金属、アンモニウム、又は等価のアルカリ土類金属イオンであり、
ｘは０又は１であり、
Ｙは−ＣＨ＝ＣＨ２又は−ＣＨ２ＣＨ２Ｚ１であって、
ここで
Ｚ１はヒドロキシル又はアルカリ除去可能な基であり、そして
Ｒ１は水素又は（Ｃ１〜Ｃ４）−アルキルであり；
Ｒ２は一般式（２）、（３）又は（４）
【化２】
2005523984.tif 000004
（ここで
Ｙ’は−ＣＨ＝ＣＨ２又は−ＣＨ２ＣＨ２Ｚ１であって、
ここで
Ｚ１はヒドロキシル又はアルカリ除去可能な基であり、そして
Ｔ１は水素、メチル、フッ素、塩素又は臭素であり、
Ｔ２は水素、フッ素、塩素又は臭素であるが、ただし、Ｔ２とＴ１が共に水素であることはなく；
Ｔ３は水素、メチル、フッ素、塩素又は臭素であり、
Ｌはクロロ、ブロモ、ヒドロキシル、Ｃ１〜Ｃ４−アルキル(特にメチル、エチル)、スルホ、及びシアノからなる群より選択される２つまでの置換基によって置換されていてもよいフェニレン又はナフチレン、さもなければ１個又は２個のヘテロ基、例えばオキソ、チオ、アミノ、Ｃ１〜Ｃ４−アルキルアミノで分断されていてもよいＣ２〜Ｃ６アルキレンであり、
Ｌは好ましくは、フェニレン、エチレン、プロピレン及び３−オキソペンチレンである］で表わされる染料を提供する。
【０００６】
置換基Ｒ１のＣ１〜Ｃ４−アルキルは、直鎖又は分岐状であってよく、そして具体的には、メチル、エチル、ｎ−プロピル、ｉ−プロピル、ｎ−ブチル、ｉ−ブチル、ｓｅｃ−ブチル及びｔｅｒｔ−ブチルからなる群より選択される。メチル及びエチルが好ましい。
【０００７】
一般式（２）のＲ２ラジカルの好ましいものの例を挙げれば、２，４−ジフルオロ−ピリミジン−６−イル、４，６−ジフルオロピリミジン−２−イル、５−クロロ−２，４−ジフルオロピリミジン−６−イル、５−クロロ−４，６−ジフルオロピリミジン−２−イル、４，５−ジフルオロピリミジン−６−イル、５−クロロ−４−フルオロピリミジン−６−イル、２，４，５−トリクロロピリミジン−６−イル、４，５−ジクロロピリミジン−６−イル、２，４−ジクロロピリミジン−６−イル、４−フルオロピリミジン−６−イル、４−クロロピリミジン−６−イル、２−フルオロ−４−メチルピリミジン−６−イルなどがある。
【０００８】
Ｒ２が２，４−ジフルオロピリミジン−６−イル又は５−クロロ−２，４−ジフルオロピリミジン−６−イルであれば、特に好ましい。
【０００９】
上記一般式及び下記の一般式における個々の符号は、どの１つの一般式の中においても、それらの符号の呼称が同じであるか異なっているかには関係なく、それらの定義に従って相互に同一又は異なる意味を有することができる。
【００１０】
一般式（１）の染料は、それぞれＹ及びＹ’の意味合いの範囲内で、異なった繊維反応性基の−ＳＯ２Ｙと−ＳＯ２Ｙ’を有することができる。Ｙ又はＹ’のエチル基のβ位にあるアルカリ除去可能な置換基Ｚ１の例を挙げれば、例えば、塩素、臭素などのハロゲン原子、例えばアルキルカルボン酸、任意に置換したベンゼンカルボン酸、任意に置換したベンゼンスルホン酸などの有機カルボン酸若しくはスルホン酸のエステル基(例えば２〜５個の炭素原子のアルカノイルオキシ、具体的にはアセチルオキシ、ベンゾイルオキシ、スルホベンゾイルオキシ、フェニルスルホニルオキシ若しくはトリルスルホニルオキシ)、さらには、例えばリン酸、硫酸、チオ硫酸などの無機酸の酸性エステル基（ホスファト、スルファト若しくはチオスルファト基）、同様に、例えばジメチルアミノ、ジエチルアミノなどの１〜４個の炭素原子のアルキル基を有するジアルキルアミノ基、などがある。
【００１１】
さらに詳しくは、この繊維反応性基の−ＳＯ２Ｙ及び−ＳＯ２Ｙ’は、第１にビニルスルホニル基であり、第２には基−ＣＨ２ＣＨ２Ｚ１、好ましくはβ−クロロエチル、特にβ−スルファトエチルスルホニル基である。
【００１２】
スルホ、カルボキシル、ホスファト及びスルファト基には、それらの酸の形態だけではなく、それらの塩の形態も含む。したがって、スルホ基は一般式−ＳＯ３Ｍで表される基であり、カルボキシル基は一般式−ＣＯＯＭで表される基であり、ホスファト基は一般式−ＯＰＯ３Ｍ２で表される基であり、そしてスルファト基は一般式−ＯＳＯ３Ｍで表される基であるが、ここでそれぞれのＭは先に定義した通りである。
【００１３】
本発明による一般式（１）の染料は、例えば一般式（８）
【化３】
2005523984.tif 000005
（ここでＭ、Ｙ及びｘは先に定義した通りである）の芳香族アミンを従来のジアゾ化を行い、
そして、一般式（９）
【化４】
2005523984.tif 000006
（ここでＴ１、Ｔ２、Ｔ３及びＭはそれぞれ先に定義した通りである）のカップリング成分にカップリングさせ、そして、本発明による式（１）の染料を調製するための、当業者公知の方法によって銅錯体化（ｃｏｐｐｅｒｉｎｇ）を行うことによって調製することができる。
【００１４】
一般式（８）の錯化ラジカルを有するジアゾ化可能なアミンの例を挙げれば、３−アミノ−４−ヒドロキシフェニルβ−ヒドロキシエチルスルホン、３−アミノ−４−ヒドロキシフェニルβ−スルファトエチルスルホン、３−アミノ−４−ヒドロキシフェニルビニルスルホン、４−アミノ−５−ヒドロキシフェニルβ−ヒドロキシエチルスルホン、４−アミノ−５−ヒドロキシフェニルβ−スルファトエチルスルホン、４−アミノ−５−ヒドロキシフェニルビニルスルホン、３−アミノ−４−ヒドロキシ−５−スルホフェニルβ−スルファトエチルスルホン、３−アミノ−４−ヒドロキシ−５−スルホフェニルビニルスルホンなどがある。
【００１５】
一般式（９）のカップリング成分は、一般式（１０）
【化５】
2005523984.tif 000007
（ここでＲ１及びＭはそれぞれ先に定義された通りである）の化合物を、
一般式（１１）、（１２）又は（１３）
【化６】
2005523984.tif 000008
（ここでＴ１、Ｔ２、Ｔ３、Ｌ及びＹ’はそれぞれ先に定義された通りであり、Ｘはフッ素、塩素又は臭素である）の化合物と従来の縮合反応をさせることによって得ることができる。Ｒ２が一般式（２）の基の場合には、その染料には、その置換基の意味するところに応じて、２種の異性体が含まれ得る。
【００１６】
一般式（１０）の化合物としては、例えば、２−アミノ−５−ヒドロキシ−ナフタレン−７−スルホン酸、２−Ｎ−メチルアミノ−５−ヒドロキシナフタレン−７−スルホン酸などが挙げられる。
【００１７】
一般式（１１）の化合物としては、例えば、２，４，６−トリフルオロピリミジン；４，５，６−トリフルオロピリミジン；２，４，５，６−テトラフルオロピリミジン；４，６−ジフルオロピリミジン；２，４，５，６−テトラクロロピリミジン；２，４，６−トリクロロピリミジン；２，４，６−トリブロモピリミジン；２，４，６−トリフルオロ−５−クロロピリミジン；５−メチル−２，４，６−トリクロロピリミジン、４，６−ジフルオロ−５−クロロ−ピリミジンなどが挙げられる。
【００１８】
一般式（１２）の化合物としては、例えば、３−クロロエチルスルホニル−ベンゾイルクロリド、２−クロロエチルスルホニルプロピオニルクロリドなどが挙げられる。
【００１９】
一般式（１３）の化合物としては、例えば、２，３−ジクロロキノキサリン−５−カルボニルクロリド及び２，３−ジクロロキノキサリン−６−カルボニルクロリドが挙げられる。
【００２０】
あるいは、一般式（８）の化合物のジアゾ化と、式（１０）の化合物へのカップリングを最初に実施し、次いで銅錯体化を行い、さらにその後に、一般式（１１）、（１２）又は（１３）の化合物と縮合させることもできるし、あるいは、一般式（８）
【化７】
2005523984.tif 000009
（ここでＭ、Ｙ及びｘはそれぞれ先に定義された通りである）の芳香族アミンに従来のジアゾ化と一般式(１０)のカップリング成分へのカップリングを最初に実施し、次いで一般式（１１）、（１２）又は（１３）の化合物との縮合を行い、さらにその後に、当業者既知の方法により、硫酸銅五水和物を用いて銅錯体化することもできる。
【００２１】
本発明による一般式（１）の化合物の水性合成溶液からの分離及び単離は、水溶性化合物のための一般によく知られている方法に従い、例を挙げれば、例えば塩化ナトリウム又は塩化カリウムのような電解質を用いて反応媒体から沈殿させたり、反応溶液そのものを例えば噴霧乾燥により蒸発させたりすることによって、実施することができる。後者の場合通常は、まず溶液中の硫酸塩をすべて硫酸カルシウムとして沈殿させ、それをろ過によって除去するのが望ましい。
【００２２】
本発明の染料は、固体形態又は液体（溶解させた）形態の調製物として存在させることが可能である。固体の形態の場合、それには一般的には、水溶性染料、特に繊維反応性の染料で常用される、例えば塩化ナトリウム、塩化カリウム及び硫酸ナトリウムのような電解質塩が含まれ、さらに、市販されている染料に通常含まれている助剤類、例えば、酢酸ナトリウム、ホウ酸ナトリウム、重炭酸ナトリウム、リン酸二水素ナトリウム、三クエン酸ナトリウム、リン酸水素二ナトリウムなどの水溶液のｐＨを３〜７の間に設定することが可能な緩衝剤物質、又は少量の乾燥剤が含まれていてもよく；それらが（捺染糊に常用されるタイプの増粘剤の存在を含めて）液状の水溶液の形態で存在する場合には、それらにはさらに、そのような調製物の貯蔵寿命を延ばすための物質、例えば防黴剤を加えることもできる。
【００２３】
一般には本発明の染料は、染料粉体又は調製物を基準にして１０〜８０重量％の電解質塩（標準化剤（ｓｔａｎｄａｒｄｉｚｉｎｇ  ａｇｅｎｔ）と呼ばれることもある）を含む染料粉体として存在させる。これらの染料粉体にはさらに上述の緩衝剤物質を、染料粉体を基準にして全部で１０重量％までの量で含んでいてもよい。本発明の染料を水溶液中に存在させる場合には、そのような水溶液中の全染料含量は、水溶液を基準にして、約５０重量％まで、例えば５〜５０重量％の間とし、また、それらの水溶液中の電解質塩含量は、１０重量％未満とするのが好ましい。この水溶液（液状調製物）には、上述の緩衝剤物質を一般に１０重量％まで、好ましくは２重量％までの量で含んでいてもよい。
【００２４】
本発明の染料は、有用な染め付け特性（ａｐｐｌｉｃａｔｉｏｎ  ｐｒｏｐｅｒｔｉｅｓ）を有している。それらは、ヒドロキシル−及び／又はカルボキサミド−含有材料を、例えば紙や皮革のようなシート状構造、又は、例えばポリアミド製のフィルムの形態で、又は、例えばポリアミド及びポリウレタンのようなバルクで、染色又は捺染するために使用されるが、繊維の形態となっているこれらの材料を染色又は捺染するのに特に使用される。同様に、本発明の染料の合成したままの溶液を、染色のための液状調製物として直接使用することができるが、場合によっては緩衝剤物質を添加した後に、また場合によっては濃縮又は希釈した後に使用してもよい。
【００２５】
したがって本発明はさらに、それらの材料を染色又は捺染するための本発明の染料の使用、及び着色剤として本発明の染料を使用することによって、従来の方法でそれらの材料を染色又は捺染するためのプロセスに関する。それらの材料は、繊維材料の形態、特にかせ又は巻き上げパッケージ（ｗｏｕｎｄ  ｐａｃｋａｇｅ）の形での織布又は糸のような織物繊維の形態で用いるのが好ましい。
【００２６】
ヒドロキシル含有材料は、天然又は合成によるもので、例えばセルロース繊維材料又はそれらの再生製品やポリビニルアルコールなどである。セルロース繊維材料として好ましいのは綿であるが、他の植物繊維、例えばリネン、大麻、ジュート及びラミー繊維などでもよく；再生セルロース繊維としては例えば、ステープルビスコース及びフィラメントビスコースがある。
【００２７】
カルボキサミド含有材料としては、例えば、合成及び天然のポリアミド及びポリウレタン、特に、繊維の形態のもの、例えば羊毛その他の動物の毛、絹、皮革、ナイロン−６，６、ナイロン−６、ナイロン−１１及びナイロン−４などがあげられる。
【００２８】
本発明の染料は、上記の基材、特に上記の繊維材料の上に、水溶性染料特に繊維反応性染料のための公知の染着技術を用いることによって、染着及び固着させることができる。
【００２９】
例えば、セルロース繊維に対してこれらの染料を用い、各種の酸結合剤及び場合によっては塩化ナトリウム又は硫酸ナトリウムのような中性塩を使用して、長浴（ｌｏｎｇ  ｌｉｑｕｏｒ）からの吸尽法によって、非常に良好な洗濯堅牢性を有する染色を得ることができる。染着は、温度４０〜１０５℃の間、場合によっては過圧下で１３０℃までの温度で、そして場合によっては通常使用される染色助剤の存在下に、水性浴で実施するのが好ましい。一つの可能な方法としては、材料を温浴に浸漬し、浴を徐々に加熱して所望の染色温度にまで上げ、その温度で染色プロセスを仕上げる方法がある。染料の吸尽を加速する中性塩は、場合によっては、浴の温度が実際の染色温度に達した後でのみ添加するようにすることもできる。
【００３０】
パジングプロセスは同様にして、セルロース繊維に優れたカラーイールド性と、非常に良好なカラービルドアップ性を与えるが、染料は従来の方法で、室温又は昇温下例えば６０℃までのバッチングによるか、又は蒸熱処理、又は乾熱処理によって固着させることが可能である。
【００３１】
同様に、セルロース繊維のための慣用の捺染プロセスは、一相捺染又は二相捺染のいずれかで実施することが可能であり、一相捺染では、例えば、重炭酸ナトリウム又はいずれか他の酸結合剤を含む捺染糊を用いて捺染し、次いで１００〜１０３℃で蒸熱処理するし、あるいは二相捺染では、例えば中性又は弱酸性の染色により捺染し、次いでその染色物を加熱した電解質含有アルカリ浴を通すか、又はアルカリ性電解質含有パジング液を用いてオーバーパジングしそれに続けてそのアルカリオーバーパジングした材料をバッチングするか、又は続けて蒸熱処理するか、又は続けて乾熱処理するか、のいずれかによって固着させるが、そのような捺染プロセスによって明瞭な輪郭線と鮮明な白地を有する鮮やかな染色が得られる。その染色物の外観は、固着条件の変動の影響を大きく受けることはない。
【００３２】
慣用の熱固着法による乾熱の手段によって固着させる場合には、１２０〜２００℃の加熱空気を使用する。常用される１０１〜１０３℃の水蒸気に加えて、１６０℃までの温度で過熱水蒸気及び高圧水蒸気を使用することも可能である。
【００３３】
セルロース繊維への本発明の染料の固着に影響を与える酸結合剤としては、例えば無機又は有機酸のアルカリ金属及び同様にアルカリ土類金属の水溶性塩基性塩、又は加熱によってアルカリを放出する化合物などが上げられる。特に好適なものとしては、アルカリ金属水酸化物及び弱から中程度の無機又は有機酸のアルカリ金属塩が挙げられるが、アルカリ金属化合物として好ましいのは、ナトリウム及びカリウム化合物である。そのような酸結合剤の例を挙げれば、水酸化ナトリウム、水酸化カリウム、炭酸ナトリウム、重炭酸ナトリウム、炭酸カリウム、ギ酸ナトリウム、リン酸二水素ナトリウム、リン酸水素二ナトリウム、トリクロロ酢酸ナトリウム、水ガラス又はリン酸三ナトリウムなどがある。
【００３４】
繊維反応性染料のために当業者が通常実施する染着及び固着方法によって、未固着染料部分を除去するために通常行われる後処理のすすぎを行うことにより得られるセルロース染色は、本明細書で説明したような材料、例えばセルロース繊維材料、特に綿及びビスコースに対して、非常に良好な染色性能を示し、非常に良好な堅牢性、特に、非常に良好な、洗濯−、光−、アルカリ−、酸−、水−、海水−、汗−及び摩耗−堅牢性を有する強いオリーブ色の染色及び捺染を与える。この染色はさらに、固着の程度が高いこと、及びセルロース材料でのビルドアップ性が良好であることが特徴である。特に有利なのは、先行技術に比較して、染色の洗濯堅牢性が良好で、固着値が高く、そして温度依存性が低いことである。
【００３５】
さらに、本発明の染料は、羊毛の繊維反応性染色にも使用することが可能である。その上、非フェルト仕上げ又は低フェルト仕上げをした羊毛に対し非常に良好な堅牢性を有する染色を行うことができる（そのような仕上げについては、例えば、Ｈ．Ｒａｔｈ、Ｌｅｈｒｂｕｃｈ  ｄｅｒ  Ｔｅｘｔｉｌｃｈｅｍｉｅ（Ｓｐｒｉｎｇｅｒ−Ｖｅｒｌａｇ）第３版（１９７２年）、第２９５〜２９９頁、特にヘルコセット（Ｈｅｒｃｏｓｅｔｔ）プロセスによる仕上げ（第２９８頁）；Ｊ．Ｓｏｃ．Ｄｙｅｒｓ  ａｎｄ  Ｃｏｌｏｕｒｉｓｔｓ、１９７２年、第９３〜９９頁及び１９７５年、第３３〜４４頁を参照されたい）。
【００３６】
ここでは、羊毛に対する染色プロセスは、従来の方法で、酸性媒体中で実施する。例えば染浴に、酢酸及び／又は硫酸アンモニウム、又は酢酸及び酢酸アンモニウム又は酢酸ナトリウムを添加して、所望のｐＨとすることができる。受容可能な均染性を有する染色をするためには、通常使用される均染剤を添加することが推奨されるが、そのようなものとしては例えば、シアヌル酸塩化物と３倍モル量のアミノベンゼンスルホン酸及び／又はアミノナフタレンスルホン酸との反応生成物をベースにした均染剤、又は例えばステアリルアミンとエチレンオキシドとの反応生成物をベースにした均染剤などが挙げられる。例えば、本発明の染料は、吸尽プロセスで使用するのが好ましく、その場合まずｐＨが約３．５〜５．５となるようにｐＨ調節した酸性の染浴から、染色時間の最後までに、ｐＨを中性から場合によってはｐＨ８．５までの弱アルカリ性の範囲にまで変化させて、特に非常に濃い色の染色をする場合には、本発明の染料と繊維との間に完全な反応による結合を作らせる。それと同時に、反応による結合に与らなかった染料の部分は除去する。
【００３７】
本明細書に記載した方法は、他の天然ポリアミド又は合成ポリアミド及びポリウレタンからなる繊維材料を染色させる場合にも適用される。通常は、染色すべき材料を温度約４０℃の浴に浸漬し、その中でしばらく撹拌し、次いで染浴を所望の弱酸性のｐＨ、好ましくは弱酢酸酸性のｐＨに調節し、実際の染色は６０〜９８℃の温度で実施される。しかしながら、この染色は沸騰温度又は、密閉した染色装置の中で１０６℃までの温度で実施することもできる。本発明の染料の水への溶解性が非常に高いので、それらを通常の連続染色プロセスにおいても好都合に使用することができる。本発明の染料は上記の材料をルビーレッド色の色調に染色する。
【００３８】
以下の実施例を、本発明を説明するために使用する。部及びパーセントは、特に記さない限り、重量によるものである。実施例において化学式の形で表した化合物の中には、遊離の酸の形で示したものがあるが；それらの化合物は一般的には、それらの塩、好ましくはナトリウム塩又はカリウム塩の形で調製、単離され、それらの塩の形で染色に使用される。以下の実施例、特に表の中の実施例に記載される出発化合物は同様にして、遊離の酸の形、又はそれらの塩、好ましくは例えばリチウム、ナトリウム塩又はカリウム塩のようなアルカリ金属塩の形で合成に使用することができる。
【実施例】
【００３９】
実施例１
３７７部の２−アミノ−４−スルファトエチルスルホニル−６−フェノールスルホン酸を、亜硝酸ナトリウムを用いてジアゾ化し、ｐＨ６〜７で３５３部の、２−アミノ−５−ヒドロキシナフタレン−７−スルホン酸と２，４，６−トリフルオロピリミジンとの縮合生成物にカップリングさせ、その後に２４５部の硫酸銅五水和物と反応させる。得られた式Ａ
【化８】
2005523984.tif 000010
（異性体の１つを遊離の酸として示す）のレッド色の染料を塩化ナトリウムを用いて塩析し、ろ過して、減圧下５０℃で乾燥させる。この染料は綿の上に、非常に良好な堅牢性、特に非常に良好な耐光堅牢性のある、ルビーレッド色の染色及び捺染を与える。
【００４０】
実施例２
３７７部の２−アミノ−４−スルファトエチルスルホニル−６−フェノールスルホン酸を、亜硝酸ナトリウムを用いてジアゾ化し、２３９部の２−アミノ−５−ヒドロキシナフタレン−７−スルホン酸にカップリングさせ、次いで、２５０部の硫酸銅五水和物と反応させる。得られた式Ｂ
【化９】
2005523984.tif 000011
のレッド色の染料を場合によっては、塩化ナトリウムを用いて塩析し、ろ過し、減圧下５０℃で乾燥させる。この染料は綿の上に、非常に良好な堅牢性を有し、酸化に対して安定な、ルビーレッド色の染色及び捺染を与える。
【００４１】
染料Ｂを２，４，６−トリフルオロピリミジンと反応させれば、式（Ａ）の染料が得られる。
【００４２】
実施例３
実施例１又は２に記載の手順を用い、カップリング成分として２−Ｎ−メチルアミノ−５−ヒドロキシ−ナフタレン−７−スルホン酸を使用すると染料Ｃ
【化１０】
2005523984.tif 000012
が得られるが、この染料は優れた堅牢性を有する。
【００４３】
以下の表において本発明による染料をさらに挙げるが、それらは上記の実施例に沿って調製することができ、ここでＸはフッ素、塩素又は臭素である。
【００４４】
【表１】
2005523984.tif 000013
【００４５】
染色例：
４部の実施例２の染料を、２００部の水に溶解させる。２０部の塩化ナトリウム、５部の水酸化ナトリウム水溶液及び２０部の綿布を加えてから、染色装置内を２０分間以上で６０℃に加熱する。６０℃で、４５分かけて染色を実施する。次いでその綿布を水と希酢酸を用いてすすいでから、乾燥させる。それによって、非常に良好な堅牢性を有する、ルビーレッド色の染色が得られる。
【国際調査報告】
2005523984.tif 000026
2005523984.tif 000027
2005523984.tif 000028
2005523984.tif 000029
2005523984.tif 000030
2005523984.tif 000031